(57)【特許請求の範囲】
【請求項１】
酢酸もしくはギ酸水溶液に過酸化水素を加えた水溶液であって、酢酸もしくはギ酸水溶液の濃度が２１〜８０％で、且つ過酸化水素／酸のモル比が０．１〜１．０未満、望ましくは０．２〜０．５の配合液に、０．００１〜５重量％、望ましくは０．００１〜２重量％の表面張力低下剤を配合した処理液で、未加硫または加硫ゴム製品を表面処理することにより、ゴム製品表面層をエポキシ化し、非粘着性、滑性、その他のバリア的効果を付与することを特徴とするゴム製品の表面処理方法。
【請求項２】
前記表面張力低下剤は、界面活性剤、アルコール又は増粘剤であることを特徴とする請求項１記載のゴム製品の表面処理方法。
【発明の詳細な説明】
【０００１】
【発明の属する技術分野】
本発明は、ゴム製品の表面に非粘着性や滑性、その他のバリア性を付与するための表面処理方法に関するものである。
【０００２】
【従来の技術】
従来、ゴム製品の表面に非粘着性、滑性、ブルーミング防止などのバリア的効果を付与する方法としては、(1) 塩素等のハロゲンを付加反応させる、(2) シリカ、タルク、コーンスターチ類等の粉体を付着させる、(3) シリコーン、フッ素樹脂、ウレタン樹脂、ヒドロゲルポリマー等による表面コート、(4) 特定の有機酸、無機酸、プラズマエッチング、あるいはコロナ放電処理等による表面改質、(5) 溶剤処理による表面清浄化、(6) 温水、微アルカリ、酸溶液による表面抽出等がある。また(7) 本特許出願人等の開発にかかるギ酸もしくは酢酸と過酸化水素によるゴムの表面処理方法（特許第３０４９２３０号）がある。
【０００３】
【発明が解決しようとする課題】
しかしながら、上記(1) の方法は非粘着性及び滑性の付与については有効であるものの、有毒なガスによる作業環境の悪化や排水の処理問題及び製品化後のハロゲンの離脱等が問題となるという課題を有している。上記(2) の方法は最も一般的な手段として多用されているが、作業工程や使用時等における粉塵による汚染問題が指摘され、特に医療分野では粉体による汚染が様々な感染症を引き起こしたり、精密機械や電子部品の分野では不良品の原因となり、接着等の工程では接着不良を引き起こすなどの課題を有している。
【０００４】
上記(3) の方法は、複雑な工程を経てゴム本体の表面へ異種ポリマー等をコートするので、ゴム本来の性質や物性に影響を及ぼしたり、或は脱落する虞れがあるといった課題を有している。又、上記(4) は処理設備の大型化や処理工程の複雑化が問題となり、上記(5) 及び(6) の方法は非粘着性及び滑性の付与という目的において充分な効果が期待できない。更に、近年、素材の廃棄や焼却処理に伴う分別の必要性から、ハロゲンの使用や異種ポリマーとの表面複合化はトータルコストのアップにつながる、という課題をも有している。
【０００５】
上記(7) は上記の課題を解決する方法であるが、本発明による配合処理液を用いることにより、目的とする効果が新たに見出されたものである。
【０００６】
【課題を解決するための手段】
本発明は、酢酸もしくはギ酸の水溶液に過酸化水素を加えた水溶液であって、酢酸もしくはギ酸の水溶液の濃度が２１〜８０％で、且つ過酸化水素／酸のモル比が０．１〜１．０未満の範囲、望ましくは０．２〜０．５の配合液に、界面活性剤、アルコール、増粘剤、その他の表面張力低下剤を０．００１〜５重量％、望ましくは０．００１〜２重量％配合した処理液で、下式で表されるように天然ゴム、その他共役ジエン重合体の合成ゴムの二重結合の一部をエポキシ化することにより、ゴム製品表面に非粘着性、滑性、及びその他のバリア的効果を付与するものである。炭素間の二重結合をエポキシ化する方法として、有機化合物の過酸が用いられることが知られ、一般式はＲＣＯ3 Ｈで表される。例えば過ギ酸、過酢酸、過安息香酸、過フタル酸などがある。単に過酸、例えば過酢酸の水溶液（例えば１〜４％程度の水溶液）にゴム製品を浸漬し加熱するという処理では、ゴム製品の表面に充分な滑り性を与えるまでに至らず、あるいは水溶液中でゴム表面が洗浄されかえって粘着性が強くなることがある。また４％以上の過酸濃度で効率的に反応させようとすると、ゴム表面に亀裂などの現象が起き、ゴム製品の物性が大きく低下する。また、特許第３０４９２３０号にギ酸もしくは酢酸と過酸化水素によるゴムの表面処理方法がある。この方法でゴム表面のエポキシ化は容易に行われるが、工場などでの実用に供するためには、より短時間で効率的に処理することが望まれている。
【０００７】
本発明では、２１〜８０％の比較的高い濃度の酢酸もしくはギ酸に対し過酸化水素を加えたもので、且つ過酸化水素／酸のモル比が０．１〜１．０未満、望ましくは０．２〜０．５の処理液で、未加硫または加硫ゴム製品を表面処理することにより、またこの処理液に、ゴム製品への濡れ性、浸透性改善を目的にした、界面活性剤、アルコール、増粘剤、その他の表面張力低下剤を０．００１〜５重量％、望ましくは０．００１〜２重量％配合することにより、エポキシ化反応の効率化がはかれることを見出した。
【０００８】
添加剤としては、ピロリン酸ナトリウム、トリポリリン酸ナトリウム、アルキルベンゼンスルホン酸、ジアルキルスルホコハク酸ナトリウム、ポリオキシエチレンアルキルアリルエーテル、ポリオキシエチレンノニルフェニルエーテル等の界面活性剤、メタノール、エタノール等のアルコール類、フッ素系界面活性剤等のゴムへの濡れ性、浸透性改善、または処理液の安定剤となり得るものを選択することで、反応処理速度を向上し、表面処理の効率化がはかれる。
【０００９】
【化１】
0003643912.tif 000002
【発明の実施の形態】
以下、本発明の実施の形態に付き説明する。
【００１０】
下記の天然ゴムラテックスの加硫配合より調製された皮膜を、各実施例に示す配合処理液に浸漬あるいは塗工することにより、表面層が均一にエポキシ化されたゴム皮膜を得た。
【００１１】
浸漬用天然ゴムラテックス配合
天然ゴムラテックス          １００  乾燥重量部
イオウ                          １  乾燥重量部
酸化亜鉛                        １  乾燥重量部
加硫促進剤ＰＸ              ０．８  乾燥重量部
老化防止剤                      １  乾燥重量部
【参考例】
0003643912.tif 000003
【実施例１】
0003643912.tif 000004
【実施例２】
0003643912.tif 000005
【実施例３】
0003643912.tif 000006
【実施例４】
0003643912.tif 000007
【実施例５】
0003643912.tif 000008
【実施例６】
0003643912.tif 000009
【実施例７】
0003643912.tif 000010
【比較例１】
0003643912.tif 000011
【比較例２】
0003643912.tif 000012
【比較例３】
0003643912.tif 000013
【比較例４】
ゴム皮膜表面にタルク粉末を塗布する。
【００１２】
［処理工程］
上記天然ゴムラテックス配合によるゴム皮膜を表１の工程により製造し、実施例１〜７及び比較例１〜４により表面処理を行い、ゴム皮膜試料を得た。
【００１３】
【表１】
0003643912.tif 000014
表２に実施例１〜７、比較例１〜４の表面処理条件と結果を示し、表３に参考例、比較例１と未処理の物性を示す。
【００１４】
【表２】
0003643912.tif 000015
上記表２において、滑性の試験方法は、傾斜角度を自由に変えられる台上に試料を固定し、その上に２ｇの分銅を載せ、滑り落ちる角度を測定した。粘着性の試験方法は、ＪＩＳ  Ｚ０２３７ローリングボールタック試験による。表面白化日数は、通風裡、日陰暴露、３０℃，湿度７０％においてゴム表面が白化するまでの日数である。
【００１５】
【表３】
0003643912.tif 000016
尚、上記実施例では、ゴム製品を各配合液中に浸漬して表面処理する例を示しているが、その他例えばゴム製品の表面に刷毛、ヘラ、スプレーなどで配合液を塗布することや、メチルセルロースなどの増粘剤を使用し、ヘラなどで塗布量を厚くする方法でゴム表面の全体あるいは一部分などを限定して処理することもできる。
【００１６】
【発明の効果】
以上のように本発明によれば、天然ゴム及び他のジエン系合成ゴム製品の表面における分子の二重結合部分を過酸によりエポキシ化することにより、比較的簡単な処理設備と安価な原料とで、ゴム製品本来の弾性、伸び、引張り強さ等を損なうことなく、ゴム製品表面の非粘着性、滑性及びその他のバリア的効果を効率的に付与することができた。
【００１７】
また、本発明の方法によれば、製造工程での有害なガスの発生や粉塵による汚染は全くなく、作業環境の著しい改善をはかることができた。
【００１８】
更にまた、ゴム製品表面層のエポキシ化により、耐摩耗性、耐薬品性、耐ガス透過性、ウエットグリップ性、表面の光沢、皮膜の透明度の向上及びそれらの審美的特徴の持続性等が得られた。